(57)【要約】  ａ）フィッシャー・トロプシュ反応を介して、炭化水素流を合成ガスから製造し、炭化水素流が、エタン及び第１のエチレン生成物を含む第１のＣ２炭化水素流を含む工程、ｂ）第１のＣ２炭化水素流の少なくとも一部を炭化水素流から分離する工程、ｃ）第１のエチレン生成物の少なくとも一部を第１のＣ２炭化水素流から分離し、それにより、第２のＣ２炭化水素流を製造する工程、ｄ）第２のＣ２炭化水素流中のエタンの少なくとも一部を第２のエチレン生成物に転化する工程、及び、ｅ）ポリエチレンを第２のエチレン生成物の少なくとも一部から製造する工程、を含む方法が本明細書で開示されている。【選択図】図１
2018508507.tif 000002
【特許請求の範囲】
【請求項１】
以下の工程ａ）〜ｅ）、
ａ）フィッシャー・トロプシュ反応を介して合成ガスから炭化水素流を製造する工程であって、前記炭化水素流が、エタン及び第１のエチレン生成物を含む第１のＣ２炭化水素流を含む、工程、
ｂ）前記炭化水素流から前記第１のＣ２炭化水素流の少なくとも一部を分離する工程、
ｃ）前記第１のＣ２炭化水素流から前記第１のエチレン生成物の少なくとも一部を分離し、それにより、第２のＣ２炭化水素流を製造する工程、
ｄ）前記第２のＣ２炭化水素流中の前記エタンの少なくとも一部を第２のエチレン生成物に転化する工程、並びに
ｅ）前記第２のエチレン生成物の少なくとも一部からポリエチレンを製造する工程、
を含む、方法。
【請求項２】
前記炭化水素流が、約１０重量％〜約３０重量％の前記第１のＣ２炭化水素流を含む、請求項１に記載の方法。
【請求項３】
前記第１のＣ２炭化水素流が、約３０重量％〜約７０重量％のエタン及び約７０重量％〜約３０重量％の前記第１のエチレン生成物を含む、請求項１〜２のいずれか１項に記載の方法。
【請求項４】
前記第２のＣ２炭化水素流が、少なくとも約５０重量％のエタンを含む、請求項１〜３のいずれか１項に記載の方法。
【請求項５】
前記炭化水素流が、約３０重量％〜約７０重量％のＣ３〜Ｃ６炭化水素をさらに含む、請求項１〜４のいずれか１項に記載の方法。
【請求項６】
前記第２のＣ２炭化水素流中の前記エタンの少なくとも一部を第２のエチレン生成物に転化する前記工程が、前記第２のＣ２炭化水素流中の前記エタンの前記少なくとも一部を脱水素化することを含む、請求項１〜５のいずれか１項に記載の方法。
【請求項７】
前記第２のＣ２炭化水素流中の前記エタンの少なくとも一部を第２のエチレン生成物に転化する前記工程が、前記第２のＣ２炭化水素流中の前記エタンの前記少なくとも一部をクラッキングすることを含む、請求項１〜５のいずれか１項に記載の方法。
【請求項８】
以下の工程ａ）〜ｆ）、
ａ）フィッシャー・トロプシュ反応を介して合成ガスから炭化水素流を製造する工程であって、前記炭化水素流が、エタン及び第１のエチレン生成物を含む第１のＣ２炭化水素流を含む、工程、
ｂ）前記炭化水素流から前記第１のＣ２炭化水素流の少なくとも一部を分離する工程、
ｃ）前記Ｃ２炭化水素流から前記第１のエチレン生成物の少なくとも一部を分離し、それにより、第２のＣ２炭化水素流を製造する工程、
ｄ）前記第２のＣ２炭化水素流中の前記エタンの少なくとも一部を第２のエチレン生成物に転化する工程、
ｅ）前記第１のエチレン生成物の少なくとも一部及び前記第２のエチレン生成物の少なくとも一部を合わせ、それにより、第３のエチレン生成物を製造する工程、並びに
ｆ）前記第３のエチレン生成物の少なくとも一部からポリエチレンを製造する工程、
を含む、方法。
【請求項９】
前記炭化水素流が、約１０重量％〜約３０重量％の前記Ｃ２炭化水素流を含む、請求項８に記載の方法。
【請求項１０】
前記第１のＣ２炭化水素流が、約３０重量％〜約７０重量％のエタン及び約７０重量％〜約３０重量％の前記第１のエチレン生成物を含む、請求項８〜９のいずれか１項に記載の方法。
【請求項１１】
前記第２のＣ２炭化水素流が、少なくとも約５０重量％のエタンを含む、請求項８〜１０のいずれか１項に記載の方法。
【請求項１２】
前記炭化水素流が、約３０重量％〜約７０重量％のＣ３〜Ｃ６炭化水素をさらに含む、請求項８〜１１のいずれか１項に記載の方法。
【請求項１３】
エチレンオキシドの少なくとも一部からエチレングリコールを製造する工程をさらに含む、請求項８〜１２のいずれか１項に記載の方法。
【請求項１４】
前記第２のＣ２炭化水素流中の前記エタンの少なくとも一部を第２のエチレン生成物に転化する前記工程が、前記第２のＣ２炭化水素流中の前記エタンの前記少なくとも一部を脱水素化することを含む、請求項８〜１３のいずれか１項に記載の方法。
【請求項１５】
前記第２のＣ２炭化水素流中の前記エタンの少なくとも一部を第２のエチレン生成物に転化する前記工程が、前記第２のＣ２炭化水素流中の前記エタンの前記少なくとも一部をクラッキングすることを含む、請求項８〜１３のいずれか１項に記載の方法。
【請求項１６】
下記ａ）〜ｅ）
ａ）第１の入口及び第１の出口を備えるフィッシャー・トロプシュ反応器と、
ｂ）第２の入口及び第２の出口を備える脱エタン装置と、
ｃ）第３の入口及び第３の出口を備えるオレフィン分離器と、
ｄ）第４の入口及び第４の出口を備えるエタンクラッカーまたは第５の入口及び第５の出口を備えるエタン脱水素装置と、
ｅ）第６の入口及び第６の出口を備えるポリエチレン反応器と、
を備えるシステムであって、
前記フィッシャー・トロプシュ反応器が、第１のコネクタを介して前記脱エタン装置と流体連通しており、前記第１のコネクタが、前記フィッシャー・トロプシュ反応器の前記第１の出口及び前記脱エタン装置の前記第２の入口に接続されており、
前記脱エタン装置が、第２のコネクタを介して前記オレフィン分離器と流体連通しており、前記第２のコネクタが、前記脱エタン装置の前記第２の出口及び前記オレフィン分離器の前記第３の入口に接続されており、
前記オレフィン分離器が、第３のコネクタを介して前記エタンクラッカーまたは前記エタン脱水素装置と流体連通しており、前記第３のコネクタが、前記オレフィン分離器の前記第３の出口及び前記エタンクラッカーの前記第４の入口または前記エタン脱水素装置の前記第５の入口に接続されており、
前記エタンクラッカーまたは前記エタン脱水素装置が、第４のコネクタを介して前記ポリエチレン反応器と流体連通しており、前記第４のコネクタが、前記エタンクラッカーの前記第４の出口または前記エタン脱水素装置の前記第５の出口及び前記ポリエチレン反応器の前記第６の入口に接続されている、
前記システム。
【請求項１７】
前記システムが、第７の出口を備える合成ガス生成反応器をさらに備え、前記合成ガス生成反応器が、第５のコネクタを介して前記フィッシャー・トロプシュ反応器と流体連通しており、前記フィッシャー・トロプシュ反応器が、第８の入口をさらに備え、前記第５のコネクタが、前記合成ガス生成反応器の前記第７の出口及び前記フィッシャー・トロプシュ反応器の前記第８の入口に接続されている、請求項１６に記載のシステム。
【請求項１８】
前記オレフィン分離器が、第６のコネクタを介して前記ポリエチレン反応器と流体連通している、請求項１６〜１７のいずれか１項に記載のシステム。
【請求項１９】
工業規模である、請求項１６〜１８のいずれか１項に記載のシステム。
【発明の詳細な説明】
【技術分野】
【０００１】
関連出願の相互参照
本出願は、全体として参照により本明細書に組み込まれる２０１５年２月１９日に出願された米国仮特許出願第６２／１１８，０６１号の利益を主張する。
【背景技術】
【０００２】
合成ガス（Ｈ2及びＣＯの混合物）は、当該技術分野で周知の方法で、石炭またはメタン（天然ガス）のいずれかから容易に生成することができ、世界中で広く商業的に実施されている。多くの周知の工業プロセスは、種々の酸化有機化学物質を生成するために合成ガスを使用する。
【０００３】
合成ガスから炭化水素を触媒的に生成するためのフィッシャー・トロプシュ触媒法は、１９２０年代に最初に発見及び開発され、自動車燃料としてのガソリン範囲の炭化水素を生成するために長年にわたり南アフリカで使用された。触媒は通常、アルミナまたはチタニアに担持された鉄またはコバルトを含み、レニウム、ジルコニウム、マンガンなどのような促進剤は、触媒性能の種々の態様を改善するために、コバルト触媒と共に使用される場合があった。生成物は通常、重質炭化水素生成物と共に６個以上の炭素原子を有するガソリン範囲の炭化水素液体であった。
【０００４】
今日、より低分子量のＣ１〜Ｃ５炭化水素（パラフィン及び／またはオレフィン）が望ましく、フィッシャー・トロプシュ触媒法による合成ガスから得ることができる。得られたパラフィン及び／またはオレフィンを他の有用な化合物（複数可）に転化する必要がある。
【０００５】
従って、依然として、Ｃ２炭化水素などの中間低分子量Ｃ１〜Ｃ５炭化水素を介して、有用な化合物（複数可）を合成ガスから生成するための新しく改良された方法に対する長期的な市場ニーズがある。
【０００６】
従って、ポリエチレンの生成に有用なシステム及び方法が本明細書に記載されている。
【発明の概要】
【０００７】
ａ）第１の入口及び第１の出口を備えるフィッシャー・トロプシュ反応器と、ｂ）第２の入口及び第２の出口を備える脱エタン装置と、ｃ）第３の入口及び第３の出口を備えるオレフィン分離器と、ｄ）第４の入口及び第４の出口を備えるエタンクラッカーまたは第５の入口及び第５の出口を備えるエタン脱水素装置と、ｅ）第６の入口及び第６の出口を備えるエチレンオキシド反応器と、を備え、フィッシャー・トロプシュ反応器が、第１のコネクタを介して、脱エタン装置と流体連通しており、第１のコネクタが、フィッシャー・トロプシュ反応器の第１の出口及び脱エタン装置の第２の入口に接続されており、脱エタン装置が、第２のコネクタを介して、オレフィン分離器と流体連通しており、第２のコネクタが、脱エタン装置の第２の出口及びオレフィン分離器の第３の入口に接続されており、オレフィン分離器が、第３のコネクタを介して、エタンクラッカーまたはエタン脱水素装置と流体連通しており、第３のコネクタが、オレフィン分離器の第３の出口及びエタンクラッカーの第４の入口またはエタン脱水素装置の第５の入口に接続されており、エタンクラッカーまたはエタン脱水素装置が、第４のコネクタを介して、ポリエチレン反応器と流体連通しており、第４のコネクタが、エタンクラッカーの第４の出口またはエタン脱水素装置の第５の出口及びポリエチレン反応器の第６の入口に接続されている、システムが本明細書に開示されている。
【０００８】
ａ）フィッシャー・トロプシュ反応を介して、炭化水素流を合成ガスから生成し、炭化水素流がエタン及び第１のエチレン生成物を含む第１のＣ２炭化水素流を含む工程、ｂ）第１のＣ２炭化水素流の少なくとも一部を炭化水素流から分離する工程、ｃ）第１のエチレン生成物の少なくとも一部を第１のＣ２炭化水素流から分離し、それにより、第２のＣ２炭化水素流を生成する工程、ｄ）第２のＣ２炭化水素流中のエタンの少なくとも一部を第２のエチレン生成物に転化する工程、ならびに、ｅ）ポリエチレンを第２のエチレン生成物の少なくとも一部から生成する工程、を含む方法も本明細書に開示されている。
【０００９】
ａ）フィッシャー・トロプシュ反応を介して、炭化水素流を合成ガスから生成し、炭化水素流がエタン及び第１のエチレン生成物を含む第１のＣ２炭化水素流を含む工程と、ｂ）第１のＣ２炭化水素流の少なくとも一部を炭化水素流から分離する工程と、ｃ）第１のエチレン生成物の少なくとも一部をＣ２炭化水素流から分離し、それにより、第２のＣ２炭化水素流を生成する工程と、ｄ）第２のＣ２炭化水素流中のエタンの少なくとも一部を第２のエチレン生成物に転化する工程と、ｅ）第１のエチレン生成物の少なくとも一部及び第２のエチレン生成物の少なくとも一部を合わせ、それにより、第３のエチレン生成物を生成する工程と、ｆ）ポリエチレンを第３のエチレン生成物の少なくとも一部から生成する工程と、を含む方法も本明細書に開示されている。
【００１０】
さらなる利点は、続く記載で部分的に述べられることになり、部分的には記載から明らかになり、または以下に記載の態様の実施により習得することができる。以下に記載の利点は、特に添付の特許請求の範囲で指摘された化学組成物、方法、及びそれらの組み合わせにより実現及び達成されるであろう。上述の一般的な記載及び次の詳細な記載の両方は、例示的で説明的なものに過ぎず、限定するものではないことを理解すべきである。
【００１１】
本明細書に組み込まれて本明細書の一部を構成する添付の図面は、いくつかの態様を例示し、かつ、記載と共に本発明の原理を説明するのに役立つ。
【図面の簡単な説明】
【００１２】
【図１】本明細書に開示される方法及びシステムのフロー図を示す。
【図２】本明細書に開示される方法及びシステムのフロー図を示す。
【００１３】
本発明のさらなる利点は、続く記載で部分的に述べられることになり、部分的には記載から明らかになり、または本発明の実施により習得することができる。本発明の利点は、添付の特許請求の範囲で特に指摘される要素及び組み合わせにより実現及び達成されるであろう。上述の一般的な記載及び次の詳細な記載の両方は、例示的で説明的なものに過ぎず、特許請求されるような本発明を限定するものではないことを理解すべきである。
【発明を実施するための形態】
【００１４】
開示されている方法及び組成物に使用することができ、それらと共に使用することができ、それらの調製に使用することができ、またはそれらの生成物である材料、化合物、組成物、及び構成成分が、本明細書に開示されている。これらの材料の組み合わせ、部分集合、相互作用、グループなどが開示されている場合、これらの化合物の様々な個別的及び集合的な組み合わせ及び順列の具体的な言及は明示的に開示することができないが、それぞれが、具体的に考察されて本明細書に記載されていることを理解すべきである。本概念は、開示されている組成物を作製及び使用する方法の工程を含むがこれらに限定されない本開示の全ての態様に適用される。従って、実行することができる様々な追加の工程がある場合、これらの追加の工程のそれぞれが、開示されている方法の任意の具体的な態様または態様の組み合わせで実行できること、及びこのような組み合わせのそれぞれが具体的に考察されており、開示されているとみなすべきであることが理解されている。
【００１５】
１．定義
本明細書及び続く特許請求の範囲では、次の意味を有すると定義されるべき多くの用語が言及されることになる。
【００１６】
本明細書及び添付の特許請求の範囲で使用される場合、単数形「ａ」、「ａｎ」、及び「ｔｈｅ」は、文脈に別途明示のない限り、複数形を含むことを留意しなければならない。従って、例えば、「炭化水素」についての言及は、炭化水素の混合物を含む。
【００１７】
範囲は、本明細書では、「約」１つの特定の値から、かつ／または「約」別の特定の値までと表すことができる。このような範囲が表される場合、別の態様は、１つの特定値から、かつ／または他の特定の値までを含む。同様に、値が近似値として表される場合、先行詞「約」を使用することにより、特定の値が別の態様を形成することは理解されるであろう。範囲のそれぞれの端点は、もう１つの端点と関連して、及びもう１つの端点と独立して、の両方で重要であることがさらに理解されるであろう。
【００１８】
明細書及び特許請求の範囲における、組成物または物品中の特定の要素または構成成分の重量部への言及は、重量部が表される組成物または物品中の、要素または成分及び他の任意の要素または成分の間の重量関係を示す。従って、２重量部の構成成分Ｘ及び５重量部の構成成分Ｙを含有する化合物において、Ｘ及びＹは、２：５の重量比で存在し、追加の成分が化合物中に含有されているかどうかに関わらず、このような比率で存在する。
【００１９】
構成成分の重量パーセントは、具体的に反対の記載がない限り、構成成分が含まれる製剤または組成物の総重量に基づく。
【００２０】
２．フィッシャー・トロプシュ触媒法
炭化水素を合成ガスから生成するためのフィッシャー・トロプシュ触媒法が、当該技術分野で知られている。スキーム１に示されるように、フィッシャー・トロプシュ（ＦＴ）反応、水性ガスシフト反応、及び水素メタン化などのフィッシャー・トロプシュ法では、いくつかの反応が起こる可能性がある。
【００２１】
【化１】
2018508507.tif 000003
【００２２】
本明細書に記載のフィッシャー・トロプシュ法で混合されているガスは、Ｈ2及びＣＯを含む。最初の混合ゾーンへの供給ガスのＨ2／ＣＯモル比は、０．５〜４とすることができる。例えば、Ｈ2／ＣＯモル比は、１．０〜３．０、例えば１．５〜３．０、または別の例では１．５〜２．５など、とすることができる。Ｈ2／ＣＯモル比が、生成されている炭化水素の選択性を制御することができることが理解されるであろう。Ｈ2／ＣＯの消費モル比は通常、約１．０〜約２．５、例えば、約１．５〜２．１などであり、この比は、水性ガスシフト反応が進行中である限り増加し、従って、消費比以下の供給比を使用すると、反応中に許容範囲（通常２未満）の安定なＨ2／ＣＯ比をもたらすであろう。Ｈ2及びＣＯは、フィッシャー・トロプシュ反応において触媒反応する。
【００２３】
軽質オレフィン（Ｃ２〜Ｃ１０オレフィン）の生成を目的とするフィッシャー・トロプシュ法が望ましく、このようなプロセスは、エタン及びエチレンを含む相当量のＣ２炭化水素流を生成することができる。本明細書に開示されているように、Ｃ２炭化水素を含む炭化水素流は、ポリエチレンに転化される処理を受けることができる。
【００２４】
ポリエチレンは一般化学式−（Ｃ2Ｈ4）n−を有する。ポリエチレンは、主にその密度及び分枝に基づいて、いくつかの異なるカテゴリーに分類される。その機械的特性は、分枝の程度及びタイプ、結晶構造、ならびに分子量などの変数に著しく依存する。ポリエチレングレードの非限定例は、高密度ポリエチレン、低密度ポリエチレン、中密度ポリエチレン、超高分子量ポリエチレン、及び架橋ポリエチレンである。異なる種類のグレードのポリエチレンを生成する方法が、当技術分野で知られている。本明細書に開示されるシステム及び方法は、フィッシャー・トロプシュ法で生成された炭化水素流からポリエチレンを生成することができる。
【００２５】
３．システム
ａ）第１の入口及び第１の出口を備えるフィッシャー・トロプシュ反応器と、ｂ）第２の入口及び第２の出口を備える脱エタン装置と、ｃ）第３の入口及び第３の出口を備えるオレフィン分離器と、ｄ）第４の入口及び第４の出口を備えるエタンクラッカーまたは第５の入口及び第５の出口を備えるエタン脱水素装置と、ｅ）第６の入口及び第６の出口を備えるエチレンオキシド反応器と、を備え、フィッシャー・トロプシュ反応器が、第１のコネクタを介して、脱エタン装置と流体連通しており、第１のコネクタが、フィッシャー・トロプシュ反応器の第１の出口及び脱エタン装置の第２の入口に接続されており、脱エタン装置が、第２のコネクタを介して、オレフィン分離器と流体連通しており、第２のコネクタが、脱エタン装置の第２の出口及びオレフィン分離器の第３の入口に接続されており、オレフィン分離器が、第３のコネクタを介して、エタンクラッカーまたはエタン脱水素装置と流体連通しており、第３のコネクタが、オレフィン分離器の第３の出口及びエタンクラッカーの第４の入口またはエタン脱水素装置の第５の入口に接続されており、エタンクラッカーまたはエタン脱水素装置が、第４のコネクタを介して、ポリエチレン反応器と流体連通しており、第４のコネクタが、エタンクラッカーの第４の出口またはエタン脱水素装置の第５の出口及びポリエチレン反応器の第６の入口に接続されている、システムが本明細書に開示されている。
【００２６】
一態様では、システムは、エタンクラッカーを備える。
【００２７】
一態様では、システムは、エタン脱水素装置を備える。
【００２８】
一態様では、システムは、第７の出口を備える合成ガス生成反応器をさらに備え、合成ガス生成反応器は、第５のコネクタを介して、フィッシャー・トロプシュ反応器と流体連通しており、フィッシャー・トロプシュ反応器は、第８の入口をさらに備え、第５のコネクタは、合成ガス生成反応器の第７の出口及びフィッシャー・トロプシュ反応器の第８の入口に接続されている。
【００２９】
一態様では、オレフィン分離器は、第６のコネクタを介して、ポリエチレン反応器と流体連通している。一態様では、第７のコネクタは、オレフィン反応器の第８の出口及びポリエチレンの第９の入口に接続されている。
【００３０】
等温かつ／または断熱の固定床、移動床、または流動床反応器は、フィッシャー・トロプシュ反応器として使用することができ、これは、オレフィンの生成に対して選択的であるフィッシャー・トロプシュプロセスを実施することができる。フィッシャー・トロプシュ反応器は、合成ガスをオレフィンに転化するように構成されている。
【００３１】
フィッシャー・トロプシュ反応器は、１つ以上のフィッシャー・トロプシュ触媒を含むことができる。フィッシャー・トロプシュ触媒は、当該技術分野において知られており、例えば、Ｆｅ系触媒及び／またはＣｏ系触媒及び／またはＲｕ系触媒とすることができる。このような触媒は、米国特許第４，０８８，６７１号及び米国特許第４，２０７，２４８号に記載されており、これらは、具体的にフィッシャー・トロプシュ触媒に関するそれらの開示について、全体として本明細書に組み込まれている。
【００３２】
脱エタン装置が、当該技術分野で知られている。脱エタン装置は、本明細書に開示のＣ２炭化水素流を本明細書に開示される炭化水素流から分離する。脱エタン装置は、炭化水素分離のために蒸留分離技術を使用する蒸留塔とすることができる。脱エタン装置は、例えば、米国特許第７，５５４，００２号、欧州特許第１０３５０９４号、及び米国特許第５，７９１，１６１号に記載されており、これらは、具体的に脱エタン装置に関するこれらの開示について、全体として本明細書に組み込まれている。
【００３３】
脱水素反応器は、アルカン（すなわち、パラフィン）をアルケン（すなわち、オレフィン）に転化するように構成されている容器である。例えば、脱水素反応器は、固定床環型または管束反応器とすることができる。アルカン（すなわち、パラフィン）のアルケン（すなわち、オレフィン）への転化は多くの場合、触媒プロセスである。例えば、脱水素反応器は、エタンをエチレンに転化することができる。脱水素反応器は、例えば、ＰｄまたはＶ系触媒などの脱水素触媒をさらに含むことができる。
【００３４】
一態様では、例えば、触媒プロセスは、米国特許第７，４１７，１７３号に記載されているような非酸化的である可能性がある。非酸化的触媒エタン脱水素は、Ｃｈｅｍ．  Ｅｎｇ．  Ｓｃｉ．  １９９２  ｂ，  ４７  （９−１１）  ２３１３に記載されているように、流動床での不均一触媒下で実施することができる。適切には、２つの流動床は、並列に動作させることができ、これらのうちの１つは一般に、再生状態である。作用圧力は通常、１〜２バールであり、脱水素温度は一般に、５５０〜６００℃である。脱水素に必要な熱は、脱水素触媒を反応温度に予熱することにより反応システムに導入される。
【００３５】
別の態様では、脱水素は、酸化的である可能性がある。Ｖ系触媒などの脱水素触媒は、例えば、米国特許第３，９１４，３３２号に記載されており、これらは、具体的には酸化触媒に関する開示について、本明細書で参照により組み込まれる。
【００３６】
エタンクラッカーは、エタンをエチレンに熱分解するために、エタンを加熱するように構成されている反応器である。エタンクラッカーは、当該技術分野で知られている。エタンクラッカーは、例えば、スチームクラッカーとすることができる。エタンクラッカー及びスチームクラッカーは、例えば、米国特許第５，９９０，３７０号及び米国特許第５，７８５，７３９号に記載されており、これらは、具体的にエタンクラッカー及びスチームクラッカーに関するこれらの開示について、全体として本明細書に組み込まれている。
【００３７】
オレフィン分離器は、オレフィンをパラフィン及び他の生成物から分離することができる分離器である。オレフィン分離器は、極低温でオレフィンをパラフィンから分離することができる分離器とすることができる。例えば、オレフィン分離器は、エチレンを、Ｃ２炭化水素流から分離することができる。オレフィン分離器は、当該技術分野で知られており、蒸留及び膜分離、またはそれらの組み合わせも備えることができる。
【００３８】
ポリエチレン反応器は、ポリエチレンをエチレンから生成するために実施するように構成されている容器である。ポリエチレン反応器は、流動床反応器とすることができる。例えば、ポリエチレンは、触媒反応を介して、エチレンから生成することができる。触媒反応は通常、高発熱性である。エチレンの重合のための一般的部類の触媒は、塩化チタン（ＩＩＩ）型触媒、またはいわゆるチーグラー・ナッタ型触媒である。別の一般的な触媒は、シリカなどの担体材料上に酸化クロム（ＶＩ）を堆積させることにより調製されたフィリップ触媒である。
【００３９】
合成ガス生成反応器は、合成ガスを、１つ以上の原料から生成することができる。合成ガスは、水蒸気または酸素と反応させることにより、天然ガス、石炭、バイオマス、または実質上任意の炭化水素原材料を含む多くの原料から生成することができる。例えば、メタン（または炭化水素）の部分酸化（ＰＯＸ）は、合成ガスを作製する非触媒的な大規模プロセスであり、Ｈ2／ＣＯ比が約２の合成ガスを生じる。別の例では、合成ガス反応器は、天然ガスを合成ガスに転化することができる。したがって、合成ガス生成反応器は、１つのプロセスでメタン及びスチーム改質及び酸化を組み合わせる自己熱改質（ＡＴＲ）反応器とすることができる。改質に必要な熱は、供給ガス（天然ガス）の酸化により反応器内部で発生する。ＡＴＲは、天然ガスを液体燃料にするための合成ガスの大規模な生成、または大規模なメタノール合成プロセスにも適する。
【００４０】
任意に、種々の態様では、開示されているシステムは、工業規模で動作または構成することができる。一態様では、本明細書に記載の反応器はそれぞれ、工業規模の反応器とすることができる。例えば、フィッシャー・トロプシュ反応器は、工業規模の反応器とすることができる。別の例では、脱エタン装置は、工業規模の反応器とすることができる。さらに別の例では、脱水素反応器は、工業規模の反応器とすることができる。さらに別の例では、オレフィン分離器は、工業規模の反応器とすることができる。さらに別の例では、脱水素装置は、工業規模の反応器とすることができる。さらに別の例では、エタンクラッカーは、工業規模の反応器とすることができる。さらに別の例では、ポリエチレン反応器は、工業規模の反応器とすることができる。さらに別の例では、エチレングリコール反応器は、工業規模の反応器とすることができる。さらに別の例では、合成ガス生成反応器は、工業規模の反応器とすることができる。
【００４１】
本明細書に開示される反応器は、少なくとも約１，０００リットル、約２，０００リットル、約５，０００リットル、または約２０，０００リットルの容量を有することができる。例えば、反応器は、約１，０００リットル〜約２０，０００リットルの容量を有することができる。
【００４２】
一態様では、フィッシャー・トロプシュ反応器は、少なくとも約１，０００リットル、約２，０００リットル、約５，０００リットル、または約２０，０００リットルの容量を有することができる。例えば、フィッシャー・トロプシュ反応器は、約１，０００リットル〜約２０，０００リットルの容量を有することができる。
【００４３】
一態様では、脱エタン装置は、少なくとも約１，０００リットル、約２，０００リットル、約５，０００リットル、または約２０，０００リットルの容量を有することができる。例えば、脱エタン装置は、約１，０００リットル〜約２０，０００リットルの容量を有することができる。
【００４４】
一態様では、オレフィン分離器は、少なくとも約１，０００リットル、約２，０００リットル、約５，０００リットル、または約２０，０００リットルの容量を有することができる。例えば、オレフィン分離器は、約１，０００リットル〜約２０，０００リットルの容量を有することができる。
【００４５】
一態様では、エタンクラッカーは、少なくとも約１，０００リットル、約２，０００リットル、約５，０００リットル、または約２０，０００リットルの容量を有することができる。例えば、エタンクラッカーは、約１，０００リットル〜約２０，０００リットルの容量を有することができる。
【００４６】
一態様では、脱水素装置は、少なくとも約１，０００リットル、約２，０００リットル、約５，０００リットル、または約２０，０００リットルの容量を有することができる。例えば、脱水素装置は、約１，０００リットル〜約２０，０００リットルの容量を有することができる。
【００４７】
一態様では、ポリエチレン反応器は、少なくとも約１，０００リットル、約２，０００リットル、約５，０００リットル、または約２０，０００リットルの容量を有することができる。例えば、ポリエチレン反応器は、約１，０００リットル〜約２０，０００リットルの容量を有することができる。
【００４８】
一態様では、合成ガス生成反応器は、少なくとも約１，０００リットル、約２，０００リットル、約５，０００リットル、または約２０，０００リットルの容量を有することができる。例えば、合成ガス生成反応器は、約１，０００リットル〜約２０，０００リットルの容量を有することができる。
【００４９】
一態様では、システムは、少なくとも毎時約１００リットル、約５００リットル、約１，０００リットル、約１０，０００リットル、または約１００〜約１０，０００リットル、例えば、約２５０リットル〜約１，０００リットルのポリエチレンを生成することができる。
【００５０】
ここで、図１を参照する。これは、本明細書に開示されるシステム及び方法の非限定的な例示的態様を示す。図１は、システム（１００）を示す。システム（１００）は、合成ガス生成反応器（１０２）を有する。合成ガス生成反応器（１０２）は、フィッシャー・トロプシュ反応器（１０４）と流体連通している。フィッシャー・トロプシュ反応器（１０４）は、脱エタン装置（１０６）とさらに流体連通している。脱エタン装置（１０６）は、オレフィン分離器（１０８）とさらに流体連通している。オレフィン分離器（１０８）は、脱水素装置（１１０）とさらに流体連通している。脱水素反応器（１１０）は、ポリエチレン反応器（１１２）とさらに流体連通している。合成ガス生成反応器（１０２）は、第５のコネクタ（１１４）を介して、フィッシャー・トロプシュ反応器（１０４）と流体連通している。フィッシャー・トロプシュ反応器（１０４）は、第１のコネクタ（１１６）を介して、脱エタン装置（１０６）とさらに流体連通している。脱エタン装置（１０６）は、第２のコネクタ（１１８）を介して、オレフィン分離器（１０８）とさらに流体連通している。オレフィン分離器（１０８）は、第３のコネクタ（１２０）を介して、脱水素装置（１１０）とさらに流体連通している。脱水素反応器（１１０）は、第４のコネクタ（１２２）を介して、ポリエチレン反応器（１１２）とさらに流体連通している。
【００５１】
ここで、図２を参照する。これは、本明細書に開示されるシステム及び方法の非限定的な例示的態様を示す。図２は、システム（２００）を示す。システム（２００）は、合成ガス生成反応器（２０２）を有する。合成ガス生成反応器（２０２）は、フィッシャー・トロプシュ反応器（２０４）と流体連通している。フィッシャー・トロプシュ反応器（２０４）は、脱エタン装置（２０６）とさらに流体連通している。脱エタン装置（２０６）は、オレフィン分離器（２０８）とさらに流体連通している。オレフィン分離器（２０８）は、エタンクラッカー（２１０）とさらに流体連通している。エタンクラッカー（２１０）は、ポリエチレン反応器（２１２）とさらに流体連通している。合成ガス生成反応器（２０２）は、第５のコネクタ（２１４）を介して、フィッシャー・トロプシュ反応器（２０４）と流体連通している。フィッシャー・トロプシュ反応器（２０４）は、第１のコネクタ（２１６）を介して、脱エタン装置（２０６）とさらに流体連通している。脱エタン装置（２０６）は、第２のコネクタ（２１８）を介して、オレフィン分離器（２０８）とさらに流体連通している。オレフィン分離器（２０８）は、第３のコネクタ（２２０）を介して、エタンクラッカー（２１０）とさらに流体連通している。エタンクラッカー（２１０）は、第４のコネクタ（２２２）を介して、ポリエチレン反応器（２１２）とさらに流体連通している。オレフィン分離器（２０８）は、第６のコネクタ（２２４）を介して、ポリエチレン反応器（２１２）とさらに流体連通している。
【００５２】
図１及び図２では、対応するコンポーネントが、両方のシステムにおいて同一または同じである可能性があることが理解されるであろう。例えば、図１の合成ガス生成反応器（１０２）は、図２の合成ガス生成反応器（２０２）と同一または同じである可能性がある。
【００５３】
４．方法
ポリエチレンの生成方法も、本明細書に開示されている。一態様では、方法はさらに、エチレングリコールを生成することができる。一態様では、方法は、本明細書に開示されるシステムにより実施することができる。
【００５４】
ａ）フィッシャー・トロプシュ反応を介して、炭化水素流を合成ガスから生成し、炭化水素流がエタン及び第１のエチレン生成物を含む第１のＣ２炭化水素流を含む工程と、ｂ）第１のＣ２炭化水素流の少なくとも一部を炭化水素流から分離する工程と、ｃ）第１のエチレン生成物の少なくとも一部を第１のＣ２炭化水素流から分離し、それにより、第２のＣ２炭化水素流を生成する工程と、ｄ）第２のＣ２炭化水素流中のエタンの少なくとも一部を第２のエチレン生成物に転化する工程と、ｅ）ポリエチレンを第２のエチレン生成物の少なくとも一部から生成する工程と、を含む方法が本明細書に開示されている。
【００５５】
ａ）フィッシャー・トロプシュ反応を介して、炭化水素流を合成ガスから生成し、炭化水素流がエタン及び第１のエチレン生成物を含む第１のＣ２炭化水素流を含む工程と、ｂ）第１のＣ２炭化水素流の少なくとも一部を炭化水素流から分離する工程と、ｃ）第１のエチレン生成物の少なくとも一部をＣ２炭化水素流から分離し、それにより、第２のＣ２炭化水素流を生成する工程と、ｄ）第２のＣ２炭化水素流中のエタンの少なくとも一部を第２のエチレン生成物に転化する工程と、ｅ）第１のエチレン生成物の少なくとも一部及び第２のエチレン生成物の少なくとも一部を合わせ、それにより、第３のエチレン生成物を生成する工程と、ｆ）ポリエチレンを第３のエチレン生成物の少なくとも一部から生成する工程と、を含む方法も本明細書に開示されている。
【００５６】
一態様では、ポリエチレンは、低密度ポリエチレンである。低密度ポリエチレンは、０．９１０〜０．９４０ｇ／ｃｍ3の密度範囲により定義される。低密度ポリエチレンは、高度の短鎖及び長鎖分枝を有し、これは、鎖が結晶構造に充填されないことも意味する。これにより、引張強度の低下及び延性の増加がもたらされる。低密度ポリエチレンは通常、フリーラジカル重合により作製される。低密度ポリエチレンは、剛性容器用途、及び、例えば、プラスチックバッグ及びフィルムラップなどのプラスチックフィルム用途の両方に使用される。
【００５７】
一態様では、ポリエチレンは、中密度ポリエチレンである。中密度ポリエチレンは、０．９２６〜０．９４０ｇ／ｃｍ3の密度範囲を有することにより定義される。中密度ポリエチレンは、クロム／シリカ触媒、チーグラー・ナッタ触媒、またはメタロセン触媒などの触媒で生成することができる。中密度ポリエチレンは、良好な耐衝撃性及び耐落下性を有する。中密度ポリエチレンは、ガス管及び取り付け部品、袋、収縮フィルム、包装用フィルム、ならびに買い物袋などのこれらに限定されない多くの製品に使用される。
【００５８】
一態様では、ポリエチレンは、高密度ポリエチレンである。高密度ポリエチレンは、０．９４１ｇ／ｃｍ3以上の密度を有することにより定義される。高密度ポリエチレンは、分枝の低い程度、及びそれ故の低い分子間力及び引張強度を有する。高密度ポリエチレンは、クロム／シリカ触媒、チーグラー・ナッタ触媒、及びメタロセン触媒で生成することができる。分岐の欠如、及びそれ故の高密度は、適切な触媒及び反応条件を使用することにより、制御することができる。これらは、当該技術分野で知られている。高密度ポリエチレンは、日常のプラスチック製品、例えば、ミルクジャグ、洗剤ボトル、バタータブ、ごみ容器、プラスチック玩具、及び水道管、などのこれらに限定されない多くの製品に使用される。
【００５９】
一態様では、ポリエチレンは、超高分子量ポリエチレンである。超高分子量ポリエチレンは、分子量が約２，０００，０００〜約６，０００，０００のポリエチレンである。超高分子量ポリエチレンは通常、０．９３０〜０．９３５ｇ／ｃｍ3の密度を有する。超高分子量ポリエチレンは、例えば、チーグラー・ナッタ型触媒などの標準触媒技術を使用して作製することができる。超高分子量ポリエチレンは、多種多様な範囲の用途に使用される。これらは、機械部品、織機の可動部品、ベアリング、歯車、人工関節、アイスリンクのエッジプロテクション、及びカッティングボードを含むが、これらに限定されない。
【００６０】
一態様では、第２のＣ２炭化水素流中のエタンの少なくとも一部を第２のエチレン生成物に転化する工程は、第２のＣ２炭化水素流中のエタンの少なくとも一部を脱水素化することを含む。
【００６１】
一態様では、第２のＣ２炭化水素流中のエタンの少なくとも一部を第２のエチレン生成物に転化する工程は、第２のＣ２炭化水素流中のエタンの少なくとも一部をクラッキングすることを含む。
【００６２】
一態様では、ポリエチレンを第２のエチレン生成物の少なくとも一部から生成する工程は、第２のエチレン生成物を酸化物と反応させることを含む。例えば、酸化物は、Ｈ2Ｏとすることができる。
【００６３】
一態様では、炭化水素流は、Ｃ３〜Ｃ６オレフィン及びパラフィンなどのＣ３〜Ｃ６炭化水素をさらに含む。例えば、炭化水素流は、少なくとも約３０重量％のＣ３〜Ｃ６オレフィン及びパラフィンをさらに含むことができる。別の例では、炭化水素流は、少なくとも約４０重量％のＣ３〜Ｃ６オレフィン及びパラフィンをさらに含むことができる。さらに別の例では、炭化水素流は、少なくとも約５０重量％のＣ３〜Ｃ６オレフィン及びパラフィンをさらに含むことができる。さらに別の例では、炭化水素流は、少なくとも約６０重量％のＣ３〜Ｃ６オレフィン及びパラフィンをさらに含むことができる。さらに別の例では、炭化水素流は、約３０重量％〜約７０重量％のＣ３〜Ｃ６オレフィン及びパラフィンをさらに含むことができる。
【００６４】
一態様では、炭化水素流は、エタン及び第１のエチレン生成物を含む少なくとも約５重量％の第１のＣ２炭化水素流を含む。一態様では、炭化水素流は、エタン及び第１のエチレン生成物を含む少なくとも約１０重量％の第１のＣ２炭化水素流を含む。別の態様では、炭化水素流は、エタン及び第１のエチレン生成物を含む少なくとも約１５重量％の第１のＣ２炭化水素流を含む。さらに別の態様では、炭化水素流は、エタン及び第１のエチレン生成物を含む少なくとも約２０重量％の第１のＣ２炭化水素流を含む。さらに別の態様では、炭化水素流は、エタン及び第１のエチレン生成物を含む少なくとも約２５重量％の第１のＣ２炭化水素流を含む。さらに別の態様では、炭化水素流は、エタン及び第１のエチレン生成物を含む少なくとも約３０重量％の第１のＣ２炭化水素流を含む。
【００６５】
一態様では、炭化水素流は、エタン及び第１のエチレン生成物を含む約５重量％〜約３０重量％の第１のＣ２炭化水素流を含む。別の態様では、炭化水素流は、エタン及び第１のエチレン生成物を含む約５重量％〜約２０重量％の第１のＣ２炭化水素流を含む。さらに別の態様では、炭化水素流は、エタン及び第１のエチレン生成物を含む約５重量％〜約１５重量％の第１のＣ２炭化水素流を含む。
【００６６】
一態様では、第１のＣ２炭化水素流は、少なくとも約３０重量％のエタンを含む。別の態様では、第１のＣ２炭化水素流は、少なくとも約５０重量％のエタンを含む。さらに別の態様では、第１のＣ２炭化水素流は、少なくとも約７０重量％のエタンを含む。例えば、第１のＣ２炭化水素流は、少なくとも約３０重量％〜約７０重量％のエタンを含むことができる。
【００６７】
一態様では、第１のＣ２炭化水素流は、少なくとも約３０重量％のエチレンを含む。別の態様では、第１のＣ２炭化水素流は、少なくとも約５０重量％のエチレンを含む。さらに別の態様では、第１のＣ２炭化水素流は、少なくとも約７０重量％のエチレンを含む。例えば、第１のＣ２炭化水素流は、少なくとも約３０重量％〜約７０％のエチレンを含むことができる。
【００６８】
一態様では、第１のＣ２炭化水素流は、約３０重量％〜約７０重量％のエタン及び約７０重量％〜約３０重量％の第１のエチレン生成物を含む。
【００６９】
第１のＣ２炭化水素流の少なくとも一部を炭化水素流から分離する工程は、本明細書に開示される脱エタン装置で実施することができる。一態様では、炭化水素流中の少なくとも約６０重量％の第１のＣ２炭化水素流が、炭化水素流から分離される。別の態様では、炭化水素流中の少なくとも約８０重量％の第１のＣ２炭化水素流が、炭化水素流から分離される。さらに別の態様では、炭化水素流中の約６０重量％〜約９５重量％の第１のＣ２炭化水素流が、炭化水素流から分離される。
【００７０】
第１のエチレン生成物の少なくとも一部を第１のＣ２炭化水素流から分離し、それにより、第２のＣ２炭化水素流を生成する工程は、本明細書に開示されるオレフィン分離器で実施することができる。一態様では、第２のＣ２炭化水素流は、少なくとも約５０重量％のエタンを含む。別の態様では、第２のＣ２炭化水素流は、少なくとも約６０重量％のエタンを含む。さらに別の態様では、第２のＣ２炭化水素流は、少なくとも約７０重量％のエタンを含む。さらに別の態様では、第２のＣ２炭化水素流は、少なくとも約８０重量％のエタンを含む。さらに別の態様では、第２のＣ２炭化水素流は、少なくとも約９０重量％のエタンを含む。さらに別の態様では、第２のＣ２炭化水素流は、少なくとも約５０重量％〜約９９重量％のエタンを含む。
【００７１】
第２のＣ２炭化水素流中のエタンの少なくとも一部を第２のエチレン生成物に転化する工程は、例えば、本明細書に開示されるエタンクラッカーで実施することができる。第２のＣ２炭化水素流中のエタンの少なくとも一部を第２のエチレン生成物に転化する工程は、別の例では、本明細書に開示されるエタン脱水素装置で実施することができる。
【００７２】
一態様では、第２のエチレン生成物は、少なくとも約８０重量％のエチレンを含む。別の態様では、第２のエチレン生成物は、少なくとも約８５重量％のエチレンを含む。さらに別の態様では、第２のエチレン生成物は、少なくとも約９０重量％のエチレンを含む。さらに別の態様では、第２のエチレン生成物は、少なくとも約９５重量％のエチレンを含む。さらに別の態様では、第２のエチレン生成物は、少なくとも約８０重量％〜約９９重量％のエチレンを含む。
【００７３】
ポリエチレンを第２のエチレン生成物の少なくとも一部から生成する工程は、本明細書に開示されるポリエチレン反応器で実施することができる。一態様では、少なくとも約８０重量％の第２のエチレン生成物は、ポリエチレンに転化される。別の態様では、少なくとも約８５重量％の第２のエチレン生成物は、ポリエチレンに転化される。さらに別の態様では、少なくとも約９０重量％の第２のエチレン生成物は、ポリエチレンに転化される。さらに別の態様では、少なくとも約９５重量％の第２のエチレン生成物は、ポリエチレンに転化される。さらに別の態様では、少なくとも約８０重量％〜約９９重量％の第２のエチレン生成物は、ポリエチレンに転化される。
【００７４】
第１のエチレン生成物の少なくとも一部及び第２のエチレン生成物の少なくとも一部を合わせ、それにより、第３のエチレン生成物を生成する工程は、本明細書に開示されているようなオレフィン分離器からポリエチレン反応器までの第６のコネクタで実施することができる。
【００７５】
一態様では、第３のエチレン生成物は、少なくとも約８０重量％のエチレンを含む。別の態様では、第３のエチレン生成物は、少なくとも約８５重量％のエチレンを含む。さらに別の態様では、第３のエチレン生成物は、少なくとも約９０重量％のエチレンを含む。さらに別の態様では、第３のエチレン生成物は、少なくとも約９５重量％のエチレンを含む。さらに別の態様では、第３のエチレン生成物は、少なくとも約８０重量％〜約９９重量％のエチレンを含む。
【００７６】
ポリエチレンを第３のエチレン生成物の少なくとも一部から生成する工程は、本明細書に開示されるポリエチレン反応器で実施することができる。一態様では、少なくとも約８０重量％の第３のエチレン生成物は、ポリエチレンに転化される。別の態様では、少なくとも約８５重量％の第３のエチレン生成物は、ポリエチレンに転化される。さらに別の態様では、少なくとも約９０重量％の第３のエチレン生成物は、ポリエチレンに転化される。さらに別の態様では、少なくとも約９５重量％の第３のエチレン生成物は、ポリエチレンに転化される。さらに別の態様では、少なくとも約８０重量％〜約９９重量％の第３のエチレン生成物は、ポリエチレンに転化される。
【００７７】
一態様では、方法は、少なくとも毎時１００リットルのポリエチレンを生成することができる。別の態様では、方法は、少なくとも毎時５００リットルのポリエチレンを生成することができる。さらに別の態様では、方法は、少なくとも毎時１，０００リットルのポリエチレンを生成することができる。さらに別の態様では、方法は、少なくとも毎時１０，０００リットルのポリエチレンを生成することができる。例えば、方法は、毎時１００〜１０，０００リットルのポリエチレンを生成することができる。
【００７８】
５．態様
記載された触媒及び触媒組成物ならびに方法及びそれらの変形形態を考慮して、本発明の特定のより詳細に記載された態様は、本明細書中以下において記載される。しかしながら、これらの特に列挙された態様は、本明細書に記載の独特のまたはより一般的な教示を含有する任意の様々な特許請求の範囲に何らかの制限をする効果を有し、または「特定の」態様は、そこで文字通り使用される言語及び式の固有の意味以外の何らかの方法で、何らかの形で制限されると解釈されるべきではない。
【００７９】
態様１：方法であって、ａ）フィッシャー・トロプシュ反応を介して、炭化水素流を合成ガスから生成し、前記炭化水素流がエタン及び第１のエチレン生成物を含む第１のＣ２炭化水素流を含む工程と、ｂ）第１のＣ２炭化水素流の少なくとも一部を炭化水素流から分離する工程と、ｃ）第１のエチレン生成物の少なくとも一部を第１のＣ２炭化水素流から分離し、それにより、第２のＣ２炭化水素流を生成する工程と、ｄ）第２のＣ２炭化水素流中のエタンの少なくとも一部を第２のエチレン生成物に転化する工程と、ｅ）ポリエチレンを第２のエチレン生成物の少なくとも一部から生成する工程と、を含む前記方法。
【００８０】
態様２：炭化水素流が、少なくとも約５重量％の第１のＣ２炭化水素流を含む、態様１に記載の方法。
【００８１】
態様３：前記炭化水素流が、少なくとも約１０重量％の前記第１のＣ２炭化水素流を含む、態様１に記載の方法。
【００８２】
態様４：前記炭化水素流が、少なくとも約２０重量％の前記第１のＣ２炭化水素流を含む、態様１に記載の方法。
【００８３】
態様５：前記炭化水素流が、約１０重量％〜約３０重量％の前記第１のＣ２炭化水素流を含む、態様１に記載の方法。
【００８４】
態様６：前記第１のＣ２炭化水素流が、約３０重量％〜約７０重量％のエタン及び約７０重量％〜約３０重量％の前記第１のエチレン生成物を含む、態様１〜５のいずれか１つに記載の方法。
【００８５】
態様７；前記第２のＣ２炭化水素流が、少なくとも約５０重量％のエタンを含む、態様１〜６のいずれか１つに記載の方法。
【００８６】
態様８：前記炭化水素流が、約３０重量％〜約７０重量％のＣ３〜Ｃ６炭化水素をさらに含む、態様１〜７のいずれか１つに記載の方法。
【００８７】
態様９：前記第２のＣ２炭化水素流中の前記エタンの少なくとも一部を第２のエチレン生成物に転化する前記工程が、前記第２のＣ２炭化水素流中の前記エタンの少なくとも一部を脱水素化することを含む、態様１〜８のいずれか１つに記載の方法。
【００８８】
態様１０：前記第２のＣ２炭化水素流中の前記エタンの少なくとも一部を第２のエチレン生成物に転化する前記工程が、前記第２のＣ２炭化水素流中の前記エタンの少なくとも一部をクラッキングすることを含む、態様１〜８のいずれか１つに記載の方法。
【００８９】
態様１１：ポリエチレンを前記第２のエチレン生成物の少なくとも一部から生成する前記工程が、前記第２のエチレン生成物を触媒重合することを含む、態様１〜１０のいずれか１つに記載の方法。
【００９０】
態様１２：前記ポリエチレンが、低密度ポリエチレンである、態様１〜１１のいずれか１つに記載の方法。
【００９１】
態様１３：前記ポリエチレンが、高密度ポリエチレンである、態様１〜１１のいずれか１つに記載の方法。
【００９２】
態様１４：前記ポリエチレンが、超高分子量ポリエチレンである、態様１〜１１のいずれか１つに記載の方法。
【００９３】
態様１５：方法であって、ａ）フィッシャー・トロプシュ反応を介して、炭化水素流を合成ガスから生成し、前記炭化水素流がエタン及び第１のエチレン生成物を含む第１のＣ２炭化水素流を含む工程と、ｂ）前記第１のＣ２炭化水素流の少なくとも一部を前記炭化水素流から分離する工程と、ｃ）前記第１のエチレン生成物の少なくとも一部を前記Ｃ２炭化水素流から分離し、それにより、第２のＣ２炭化水素流を生成する工程と、ｄ）前記第２のＣ２炭化水素流中の前記エタンの少なくとも一部を第２のエチレン生成物に転化する工程と、ｅ）前記第１のエチレン生成物の少なくとも一部及び前記第２のエチレン生成物の少なくとも一部を合わせ、それにより、第３のエチレン生成物を生成する工程と、ｆ）ポリエチレンを前記第３のエチレン生成物の少なくとも一部から生成する工程と、を含む前記方法。
【００９４】
態様１６：前記炭化水素流が、少なくとも約５重量％の前記第１のＣ２炭化水素流を含む、態様１５に記載の方法。
【００９５】
態様１７：前記炭化水素流が、少なくとも約１０重量％の前記第１のＣ２炭化水素流を含む、態様１５に記載の方法。
【００９６】
態様１８：前記炭化水素流が、少なくとも約２０重量％の前記第１のＣ２炭化水素流を含む、態様１５に記載の方法。
【００９７】
態様１９：前記炭化水素流が、約１０重量％〜約３０重量％の前記Ｃ２炭化水素流を含む、態様１５に記載の方法。
【００９８】
態様２０：前記第１のＣ２炭化水素流が、約３０重量％〜約７０重量％のエタン及び約７０重量％〜約３０重量％の前記第１のエチレン生成物を含む、態様１５〜１９のいずれか１つに記載の方法。
【００９９】
態様２１；前記第２のＣ２炭化水素流が、少なくとも約５０重量％のエタンを含む、態様１５〜２０のいずれか１つに記載の方法。
【０１００】
態様２２：前記炭化水素流が、約３０重量％〜約７０重量％のＣ３〜Ｃ６炭化水素をさらに含む、態様１５〜２１のいずれか１つに記載の方法。
【０１０１】
態様２３：前記方法が、エチレングリコールをエチレンオキシドの少なくとも一部から生成する工程をさらに含む、態様１５〜２２のいずれか１つに記載の方法。
【０１０２】
態様２４：前記第２のＣ２炭化水素流中の前記エタンの少なくとも一部を第２のエチレン生成物に転化する前記工程が、前記第２のＣ２炭化水素流中の前記エタンの少なくとも一部を脱水素化することを含む、態様１５〜２３のいずれか１つに記載の方法。
【０１０３】
態様２５：前記第２のＣ２炭化水素流中の前記エタンの少なくとも一部を第２のエチレン生成物に転化する前記工程が、前記第２のＣ２炭化水素流中の前記エタンの少なくとも一部をクラッキングすることを含む、態様１５〜２３のいずれか１つに記載の方法。
【０１０４】
態様２６：ポリエチレンを前記第３のエチレン生成物の少なくとも一部から生成する前記工程が、前記第２のエチレン生成物を触媒重合することを含む、態様１５〜２３のいずれか１つに記載の方法。
【０１０５】
態様２７：前記ポリエチレンが、低密度ポリエチレンである、態様１５〜２３のいずれか１つに記載の方法。
【０１０６】
態様２８：前記ポリエチレンが、高密度ポリエチレンである、態様１５〜２６のいずれか１つに記載の方法。
【０１０７】
態様２９：前記ポリエチレンが、超高分子量ポリエチレンである、態様１５〜２６のいずれか１つに記載の方法。
【０１０８】
態様３０：システムであって、ａ）第１の入口及び第１の出口を備えるフィッシャー・トロプシュ反応器と、ｂ）第２の入口及び第２の出口を備える脱エタン装置と、ｃ）第３の入口及び第３の出口を備えるオレフィン分離器と、ｄ）第４の入口及び第４の出口を備えるエタンクラッカーまたは第５の入口及び第５の出口を備えるエタン脱水素装置と、ｅ）第６の入口及び第６の出口を備えるポリエチレン反応器と、を備え、前記フィッシャー・トロプシュ反応器が、第１のコネクタを介して、前記脱エタン装置と流体連通しており、前記第１のコネクタが、前記フィッシャー・トロプシュ反応器の前記第１の出口及び前記脱エタン装置の前記第２の入口に接続されており、前記脱エタン装置が、第２のコネクタを介して、前記オレフィン分離器と流体連通しており、前記第２のコネクタが、前記脱エタン装置の前記第２の出口及び前記オレフィン分離器の前記第３の入口に接続されており、前記オレフィン分離器が、第３のコネクタを介して、前記エタンクラッカーまたは前記エタン脱水素装置と流体連通しており、前記第３のコネクタが、前記オレフィン分離器の前記第３の出口及び前記エタンクラッカーの前記第４の入口または前記エタン脱水素装置の前記第５の入口に接続されており、前記エタンクラッカーまたは前記エタン脱水素装置が、第４のコネクタを介して、前記ポリエチレン反応器と流体連通しており、前記第４のコネクタが、前記エタンクラッカーの前記第４の出口または前記エタン脱水素装置の前記第５の出口及び前記ポリエチレン反応器の前記第６の入口に接続されている、前記システム。
【０１０９】
態様３１：前記システムが、エタンクラッカーを備える、態様３０に記載のシステム。
【０１１０】
態様３２：前記システムが、エタン脱水素装置を備える、態様３０に記載のシステム。
【０１１１】
態様３３：前記システムが、第７の出口を備える合成ガス生成反応器をさらに備え、前記合成ガス生成反応器が、第５のコネクタを介して、前記フィッシャー・トロプシュ反応器と流体連通しており、前記フィッシャー・トロプシュ反応器が、第８の入口をさらに備え、前記第５のコネクタが、前記合成ガス生成反応器の前記第７の出口及び前記フィッシャー・トロプシュ反応器の前記第８の入口に接続されている、態様３０〜３２のいずれか１つに記載のシステム。
【０１１２】
態様３４：前記オレフィン分離器は、第６のコネクタを介して、前記ポリエチレン反応器と流体連通している、態様３０〜３３のいずれか１つに記載のシステム。
【０１１３】
態様３５：前記システムが工業規模である、態様３０〜３４のいずれか１つに記載のシステム。
【図１】
2018508507.tif 000004
【図２】
2018508507.tif 000005
【国際調査報告】
2018508507.tif 000006
2018508507.tif 000007
2018508507.tif 000008